(57)【要約】【課題】複数台の加工装置を共通の制御指標で制御する。【解決手段】加工条件に基づいて、ウェハの表面に入射する反応生成物のフラックス量が算出される。マスク厚および開口率を含むマスク情報と前記フラックス量とに基づいて、前記ウェハのエッチレートが算出される。前記加工条件と前記エッチレートとに基づいて、前記反応生成物の解離率が算出される。前記マスク情報と前記エッチレートとに基づいて、前記ウェハの表面に設定された所定の評価点における、当該評価点からプラズマ空間を見通すことができる視野領域に相当する立体角が算出される。前記エッチレートと、前記解離率と、前記立体角と、前記開口率とに基づいて、前記ウェハの表面形状を評価するための制御指標が算出される。【選択図】図９
2015103769.tif 000002
【特許請求の範囲】
【請求項１】
所定のマスク厚および開口率を有するマスクで被覆されたウェハの表面に、プラズマを利用したエッチング処理を行う際の加工条件を取得し、
前記加工条件に基づいて、前記ウェハの表面に入射する反応生成物のフラックス量を算出し、
前記マスク厚および開口率を含むマスク情報と前記フラックス量とに基づいて、前記ウェハのエッチレートを算出し、
前記加工条件と前記エッチレートとに基づいて、前記反応生成物の解離率を算出し、
前記マスク情報と前記エッチレートとに基づいて、前記ウェハの表面に設定された所定の評価点における、当該評価点からプラズマ空間を見通すことができる視野領域に相当する立体角を算出し、
前記エッチレートと、前記解離率と、前記立体角と、前記開口率とに基づいて、前記ウェハの表面形状を評価するための制御指標を算出する
シミュレーション方法。
【請求項２】
請求項１に記載のシミュレーション方法であって、
前記反応生成物のフラックス量を算出する工程は、前記加工条件と、算出された前記反応生成物の解離率とに基づいて前記反応生成物のフラックス量を算出する
シミュレーション方法。
【請求項３】
請求項１に記載のシミュレーション方法であって、
前記反応生成物のフラックス量を算出する工程は、エッチング保護膜として機能する反応生成物のフラックス量を算出する
シミュレーション方法。
【請求項４】
請求項３に記載のシミュレーション方法であって、さらに、
前記制御指標に基づいて、入射イオンによる前記ウェハのダメージを評価する
シミュレーション方法。
【請求項５】
請求項１に記載のシミュレーション方法であって、
前記開口率として、
前記マスクの面積に対する前記マスクの開口面積の比であるウェハ開口率と、
前記評価点を含み前記ウェハよりも狭いセミローカル領域の面積に対する当該セミローカル領域における前記マスクの開口面積の比であるセミローカル開口率と、を用いる
シミュレーション方法。
【請求項６】
請求項５に記載のシミュレーション方法であって、
前記エッチレートをＥＲ、前記解離率をＤ、前記立体角をΩL、前記ウェハ開口率をＲG、前記セミローカル開口率をＲSとしたとき、前記制御指標は、
（１−Ｄ）×ＥＲ×（ＲG＋ＲS）ΩL
で表される
シミュレーション方法。
【請求項７】
所定のマスク厚および開口率を有するマスクで被覆されたウェハの表面に、プラズマを利用したエッチング処理を行う際の加工条件に基づいて、前記ウェハの表面に入射する反応生成物のフラックス量を算出するステップと、
前記マスク厚および開口率を含むマスク情報と前記フラックス量とに基づいて、前記ウェハのエッチレートを算出するステップと、
前記加工条件と前記エッチレートとに基づいて、前記反応生成物の解離率を算出するステップと、
前記マスク情報と前記エッチレートとに基づいて、前記ウェハの表面に設定された所定の評価点における、当該評価点からプラズマ空間を見通すことができる視野領域に相当する立体角を算出するステップと、
前記エッチレートと、前記解離率と、前記立体角と、前記開口率とに基づいて、前記ウェハの表面形状を評価するための制御指標を算出するステップと
を含む計算を情報処理装置に実行させるシミュレーションプログラム。
【請求項８】
複数のエッチング装置と、
前記複数のエッチング装置各々に設けられたコントローラと
を具備し、
前記コントローラは、
サーバと通信可能な通信部と、
所定のマスク厚および開口率を有するマスクで被覆されたウェハの表面にプラズマを利用したエッチング処理を行う際の加工条件と、前記マスク厚および開口率を含むマスク情報とを送信し、
前記加工条件に基づいて算出された前記ウェハ表面に入射する反応生成物のフラックス量と、前記マスク情報と前記フラックス量とに基づいて算出された前記ウェハのエッチレートと、前記加工条件と前記エッチレートとに基づいて算出された前記反応生成物の解離率と、前記マスク情報と前記エッチレートとに基づいて算出された、前記ウェハの表面に設定された所定の評価点における、当該評価点からプラズマ空間を見通すことができる視野領域に相当する立体角と、前記開口率と、を用いて生成された前記ウェハの表面形状を評価するための制御指標を前記サーバから受信する
ように前記通信部を制御可能な制御部と
を有する
加工制御システム。
【請求項９】
ウェハの表面にプラズマを利用したエッチング処理を行う第１の加工装置と、
前記エッチング処理による前記ウェハの形状進展を予測する情報処理装置と
を具備し、
前記情報処理装置は、
所定のマスク厚および開口率を有するマスクで被覆されたウェハの表面に、前記エッチング処理を行う際の加工条件を取得するように構成された入力部と、
前記加工条件に基づいて、前記ウェハの表面に入射する反応生成物のフラックス量を算出し、
前記マスク厚および開口率を含むマスク情報と前記フラックス量とに基づいて、前記ウェハのエッチレートを算出し、
前記加工条件と前記エッチレートとに基づいて、前記反応生成物の解離率を算出し、
前記マスク情報と前記エッチレートとに基づいて、前記ウェハの表面に設定された所定の評価点における、当該評価点からプラズマ空間を見通すことができる視野領域に相当する立体角を算出し、
前記エッチレートと、前記解離率と、前記立体角と、前記開口率とに基づいて、前記ウェハの表面形状を評価するための制御指標を算出する
ように構成された演算部と
を有する
加工制御システム。
【請求項１０】
請求項９に記載の加工制御システムであって、
前記第１の加工装置と相互に通信可能に構成され、前記情報処理装置による演算結果を受信可能な第２の加工装置をさらに具備する
加工制御システム。
【請求項１１】
所定のマスク厚および開口率を有するマスクで被覆されたウェハの表面に、プラズマを利用したエッチング処理を行う際の加工条件を取得するように構成された入力部と、
前記加工条件に基づいて、前記ウェハの表面に入射する反応生成物のフラックス量を算出し、
前記マスク厚および開口率を含むマスク情報と前記フラックス量とに基づいて、前記ウェハのエッチレートを算出し、
前記加工条件と前記エッチレートとに基づいて、前記反応生成物の解離率を算出し、
前記マスク情報と前記エッチレートとに基づいて、前記ウェハの表面に設定された所定の評価点における、当該評価点からプラズマ空間を見通すことができる視野領域に相当する立体角を算出し、
前記エッチレートと、前記解離率と、前記立体角と、前記開口率とに基づいて、前記ウェハの表面形状を評価するための制御指標を算出する
ように構成された演算部と
を具備するシミュレータ。
【請求項１２】
所定のマスク厚および開口率を有するマスクで被覆されたウェハの表面に、プラズマを利用したエッチング処理を行う際の加工条件を取得し、
前記加工条件に基づいて、前記ウェハの表面に入射する反応生成物のフラックス量を算出し、
前記マスク厚および開口率を含むマスク情報と前記フラックス量とに基づいて、前記ウェハのエッチレートを算出し、
前記加工条件と前記エッチレートとに基づいて、前記反応生成物の解離率を算出し、
前記マスク情報と前記エッチレートとに基づいて、前記ウェハの表面に設定された所定の評価点における、当該評価点からプラズマ空間を見通すことができる視野領域に相当する立体角を算出し、
前記エッチレートと、前記解離率と、前記立体角と、前記開口率とに基づいて、前記ウェハの表面形状を評価するための制御指標を算出し、
前記制御指標が所定範囲におさまるように、前記加工条件を変更する
プロセス設計方法。
【請求項１３】
所定のマスク厚および開口率を有するマスクで被覆されたウェハの表面に、プラズマを利用したエッチング処理を行う際の加工条件を取得し、
前記加工条件に基づいて、前記ウェハの表面に入射する反応生成物のフラックス量を算出し、
前記マスク厚および開口率を含むマスク情報と前記フラックス量とに基づいて、前記ウェハのエッチレートを算出し、
前記加工条件と前記エッチレートとに基づいて、前記反応生成物の解離率を算出し、
前記マスク情報と前記エッチレートとに基づいて、前記ウェハの表面に設定された所定の評価点における、当該評価点からプラズマ空間を見通すことができる視野領域に相当する立体角を算出し、
前記エッチレートと、前記解離率と、前記立体角と、前記開口率とに基づいて、前記ウェハの表面形状を評価するための制御指標を算出し、
前記制御指標が所定範囲におさまるように、前記マスクの設計を変更する
マスク設計方法。
【請求項１４】
請求項１３に記載のマスク設計方法であって、
前記マスクの設計を変更する工程は、マスク開口部のテーパ角を変更する
マスク設計方法。
【請求項１５】
請求項１３に記載のマスク設計方法であって、
前記マスクの設計を変更する工程は、前記開口率を変更する
マスク設計方法。
【発明の詳細な説明】
【技術分野】
【０００１】
本技術は、被加工体の加工状態を予測するためのシミュレーション方法およびシミュレーションプログラム、並びに、そのシミュレーション方法を利用した加工制御システム、シミュレータ、プロセス設計方法およびマスク設計方法に関する。
【背景技術】
【０００２】
エッチングや堆積によって変化するウェハの表面形状をシミュレートする技術が知られている。例えば、半導体のプラズマエッチングにおける加工変換差のバラツキ予測・制御に関して、特許文献１には、ウェハ開口率及び局所パターンの有効立体角がプラズマエッチングに及ぼす影響を考慮したシミュレーション方法が開示されている。これらのパラメータの影響を考慮することにより、２次元シミュレータにおいてマスクパターンの形状の影響を３次元的に考慮することが可能となる。
【０００３】
また特許文献２には、加工中のパターンに入射してくる反応生成物フラックス（Γ）とパターンの立体角（Ω）とを掛け合わせた情報と、マスク情報（開口率、膜厚）とを入力パラメータとして加工形状をシミュレートする方法が記載されている。この方法によれば、Γ×Ωを制御指標として、ガス流量や圧力等のレシピ条件をリアルタイムで最適化することが可能となる。
【先行技術文献】
【特許文献】
【０００４】
【特許文献１】特許第５０５０８３０号公報
【特許文献２】特開２０１１−４４６５６号公報
【発明の概要】
【発明が解決しようとする課題】
【０００５】
近年、複数の加工装置間で安定してデバイスを生産する必要性が高まっており、複数の加工装置を共通の制御指標で制御できる技術が要望されている。
【０００６】
しかしながら、特許文献１，２の構成では、各加工装置に固有の情報を用いた制御であるため、制御範囲が当該装置に限られるという問題がある。例えば入射フラックスをプラズマ状態のモニタリング値を基礎にしているため、装置間の加工特性を比較するには装置ごとの検量線が必要となり、現実的でない。
【０００７】
以上のような事情に鑑み、本技術の目的は、複数台の加工装置を共通の制御指標で制御することができるシミュレーション方法およびシミュレーションプログラム、並びに、そのシミュレーション方法を利用した加工制御システム、シミュレータ、プロセス設計方法およびマスク設計方法を提供することを課題とする。
を提供することにある。
【課題を解決するための手段】
【０００８】
上記目的を達成するため、本技術の一形態に係るシミュレーション方法は、所定のマスク厚および開口率を有するマスクで被覆されたウェハの表面に、プラズマを利用したエッチング処理を行う際の加工条件を取得することを含む。
前記加工条件に基づいて、前記ウェハの表面に入射する反応生成物のフラックス量が算出される。
前記マスク厚および開口率を含むマスク情報と前記フラックス量とに基づいて、前記ウェハのエッチレートが算出される。
前記加工条件と前記エッチレートとに基づいて、前記反応生成物の解離率が算出される。
前記マスク情報と前記エッチレートとに基づいて、前記ウェハの表面に設定された所定の評価点における、当該評価点からプラズマ空間を見通すことができる視野領域に相当する立体角が算出される。
前記エッチレートと、前記解離率と、前記立体角と、前記開口率とに基づいて、前記ウェハの表面形状を評価するための制御指標が算出される。
【０００９】
本技術の一形態に係るシミュレーションプログラムは、所定のマスク厚および開口率を有するマスクで被覆されたウェハの表面に、プラズマを利用したエッチング処理を行う際の加工条件に基づいて、前記ウェハの表面に入射する反応生成物のフラックス量を算出するステップと、
前記マスク厚および開口率を含むマスク情報と前記フラックス量とに基づいて、前記ウェハのエッチレートを算出するステップと、
前記加工条件と前記エッチレートとに基づいて、前記反応生成物の解離率を算出するステップと、
前記マスク情報と前記エッチレートとに基づいて、前記ウェハの表面に設定された所定の評価点における、当該評価点からプラズマ空間を見通すことができる視野領域に相当する立体角を算出するステップと、
前記エッチレートと、前記解離率と、前記立体角と、前記開口率とに基づいて、前記ウェハの表面形状を評価するための制御指標を算出するステップと
を含む計算を情報処理装置に実行させる。
【００１０】
本技術の一形態に係る加工制御システムは、複数のエッチング装置と、前記複数のエッチング装置各々に設けられたコントローラとを具備する。
前記コントローラは、サーバと通信可能な通信部と、制御部とを有する。
前記制御部は、所定のマスク厚および開口率を有するマスクで被覆されたウェハの表面にプラズマを利用したエッチング処理を行う際の加工条件と、前記マスク厚および開口率を含むマスク情報とを送信し、前記加工条件に基づいて算出された前記ウェハ表面に入射する反応生成物のフラックス量と、前記マスク情報と前記フラックス量とに基づいて算出された前記ウェハのエッチレートと、前記加工条件と前記エッチレートとに基づいて算出された前記反応生成物の解離率と、前記マスク情報と前記エッチレートとに基づいて算出された、前記ウェハの表面に設定された所定の評価点における、当該評価点からプラズマ空間を見通すことができる視野領域に相当する立体角と、前記開口率と、を用いて生成された前記ウェハの表面形状を評価するための制御指標を前記サーバから受信するように前記通信部を制御可能に構成される。
【００１１】
本技術の他の形態に係る加工制御システムは、ウェハの表面にプラズマを利用したエッチング処理を行う第１の加工装置と、前記エッチング処理による前記ウェハの形状進展を予測する情報処理装置とを具備する。
前記情報処理装置は、入力部と、演算部とを有する。
前記入力部は、所定のマスク厚および開口率を有するマスクで被覆されたウェハの表面に、前記エッチング処理を行う際の加工条件を取得するように構成される。
前記演算部は、前記加工条件に基づいて、前記ウェハの表面に入射する反応生成物のフラックス量を算出し、前記マスク厚および開口率を含むマスク情報と前記フラックス量とに基づいて、前記ウェハのエッチレートを算出し、前記加工条件と前記エッチレートとに基づいて、前記反応生成物の解離率を算出し、前記マスク情報と前記エッチレートとに基づいて、前記ウェハの表面に設定された所定の評価点における、当該評価点からプラズマ空間を見通すことができる視野領域に相当する立体角を算出し、前記エッチレートと、前記解離率と、前記立体角と、前記開口率とに基づいて、前記ウェハの表面形状を評価するための制御指標を算出するように構成される。
【００１２】
本技術の一形態に係るシミュレータは、入力部と、演算部とを具備する。
前記入力部は、所定のマスク厚および開口率を有するマスクで被覆されたウェハの表面に、プラズマを利用したエッチング処理を行う際の加工条件を取得するように構成される。
前記演算部は、前記加工条件に基づいて、前記ウェハの表面に入射する反応生成物のフラックス量を算出し、前記マスク厚および開口率を含むマスク情報と前記フラックス量とに基づいて、前記ウェハのエッチレートを算出し、前記加工条件と前記エッチレートとに基づいて、前記反応生成物の解離率を算出し、前記マスク情報と前記エッチレートとに基づいて、前記ウェハの表面に設定された所定の評価点における、当該評価点からプラズマ空間を見通すことができる視野領域に相当する立体角を算出し、前記エッチレートと、前記解離率と、前記立体角と、前記開口率とに基づいて、前記ウェハの表面形状を評価するための制御指標を算出するように構成される。
【００１３】
本技術の一形態に係るプロセス設計方法は、所定のマスク厚および開口率を有するマスクで被覆されたウェハの表面に、プラズマを利用したエッチング処理を行う際の加工条件を取得することを含む。
前記加工条件に基づいて、前記ウェハの表面に入射する反応生成物のフラックス量が算出される。
前記マスク厚および開口率を含むマスク情報と前記フラックス量とに基づいて、前記ウェハのエッチレートが算出される。
前記加工条件と前記エッチレートとに基づいて、前記反応生成物の解離率が算出される。
前記マスク情報と前記エッチレートとに基づいて、前記ウェハの表面に設定された所定の評価点における、当該評価点からプラズマ空間を見通すことができる視野領域に相当する立体角が算出される。
前記エッチレートと、前記解離率と、前記立体角と、前記開口率とに基づいて、前記ウェハの表面形状を評価するための制御指標が算出される。
前記制御指標が所定範囲におさまるように、前記加工条件が変更される。
【００１４】
本技術の一形態に係るマスク設計方法は、所定のマスク厚および開口率を有するマスクで被覆されたウェハの表面に、プラズマを利用したエッチング処理を行う際の加工条件を取得することを含む。
前記加工条件に基づいて、前記ウェハの表面に入射する反応生成物のフラックス量が算出される。
前記マスク厚および開口率を含むマスク情報と前記フラックス量とに基づいて、前記ウェハのエッチレートが算出される。
前記加工条件と前記エッチレートとに基づいて、前記反応生成物の解離率が算出される。
前記マスク情報と前記エッチレートとに基づいて、前記ウェハの表面に設定された所定の評価点における、当該評価点からプラズマ空間を見通すことができる視野領域に相当する立体角が算出される。
前記エッチレートと、前記解離率と、前記立体角と、前記開口率とに基づいて、前記ウェハの表面形状を評価するための制御指標が算出される。
前記制御指標が所定範囲におさまるように、前記マスクの設計が変更される。
【発明の効果】
【００１５】
以上のように、本技術によれば、複数台の加工装置を共通の制御指標で制御することができる。
なお、ここに記載された効果は必ずしも限定されるものではなく、本開示中に記載されたいずれかの効果であってもよい。
【図面の簡単な説明】
【００１６】
【図１】本技術の第１の実施形態に係る加工装置を示す概略構成図である。
【図２】上記加工装置における加工部の概略構成図である。
【図３】上記加工装置におけるコントローラの概略構成図である。
【図４】加工変換差を説明するパターンの断面図である。
【図５】上記コントローラによるエッチング条件の一制御例を説明する図である。
【図６】ポリシリコン膜とその周囲のガス（プラズマ）との界面付近における反応モデルの概要を示す図である。
【図７】参照技術に係るシミュレーション方法における計算手順を示すフローチャートである。
【図８】上記参照技術の問題点を説明する図である。
【図９】本技術の一実施形態に係るシミュレーション方法における計算手順を示すフローチャートである。
【図１０】上記シミュレーション方法により実現可能なエッチング条件の一制御例を説明する図である。
【図１１】ウェハ表面のパターンに入射する反応生成物フラックスのモデル図である。
【図１２】ウェハ表面のパターンに入射する反応生成物フラックスのモデル図である。
【図１３】上記シミュレーション方法による計算結果と実際に加工されたパターン形状とを比較して示す図である。
【図１４】加工中に受けるウェハのダメージを説明する模式図である。
【図１５】上記ダメージの制御指標依存を計算した結果（上図）と、実際のダメージのＴＥＭ画像（下図）とを示す図である。
【図１６】本実施形態に係るシミュレーション方法を適用したシミュレーションソフトウェアを説明する機能ブロック図である。
【図１７】本技術の第２の実施形態に係る加工制御システムの概略構成図である。
【図１８】上記加工制御システムにおいて実行されるシミュレーションのフローチャートである。
【図１９】本技術の第３の実施形態に係る加工制御システムの概略構成図である。
【図２０】上記加工制御システムにおいて実行されるシミュレーションのフローチャートである。
【図２１】本技術の第４の実施形態に係る設計方法を示すフローチャートである。
【図２２】本技術の第５の実施形態に係る設計方法の一例を示すフローチャートである。
【図２３】本技術の第５の実施形態に係る設計方法の他の例を示すフローチャートである。
【図２４】ダミーパターンの配置例を示す模式図である。
【発明を実施するための形態】
【００１７】
以下、本技術に係る実施形態を、図面を参照しながら説明する。
【００１８】
＜第１の実施形態＞
図１は、本技術の第１の実施形態に係る加工装置を示す概略構成図である。
【００１９】
［加工装置の概略構成］
加工装置１は、被加工体に対して所定の加工処理を行う加工部１０と、上記所定の加工処理を制御するコントローラ１００とを備える。
【００２０】
本実施形態において加工部１０は、ドライエッチング装置（プラズマエッチング装置）で構成される。具体的には、加工部１０は、半導体装置等の電子デバイスの製造に用いられるドライエッチング装置として構成される。
【００２１】
コントローラ１００は、加工部１０における加工処理をモニタリングし、加工精度が許容スペック内に収まるように加工条件を最適化するように構成される。また、コントローラ１００は、加工部１０で実施されている加工条件（ガス流量、圧力、パワー、ウェハ温度等）から被加工体の加工形状を予測し、当該予測結果を踏まえて当該加工条件を補正するように構成されたシミュレータとして構成される。
【００２２】
以下、加工部１０およびコントローラ１００の詳細について説明する。
【００２３】
［加工部］
図２は、加工部１０の概略構成図である。加工部１０は、エッチング装置１０１と、モニタリング装置１０８とを有する。ここでは、エッチング装置１０１として、ＣＣＰ（Capacitively Coupled Plasma）エッチング装置を例に挙げて説明するが、これ以外にも、ＩＣＰ（Inductively Coupled Plasma）、ＥＣＲ（Electron Cyclotron Resonance）エッチング装置等も適用可能である。
【００２４】
エッチング装置１０１は、チャンバ１０２と、上部電極１０３と、下部電極１０４とを有する。上部電極１０３および下部電極１０４は、チャンバ１０２の内部において相互に対向して配置される。下部電極１０４は、ウェハ（被加工体）Ｗを支持するステージとしての機能をも有し、さらにはウェハ温度を調整可能な温調ユニットを含む。上部電極１０３および下部電極１０４にはそれぞれ高周波電源１０５，１０６が接続されている。
【００２５】
エッチング装置１０１は、図示しない真空ポンプを介してチャンバ１０２の内部が所定の減圧雰囲気に排気され、さらに図示しないガス導入ラインを介して所定のプロセスガス（エッチングガス、不活性ガス等）がチャンバ１０２の内部に導入可能に構成される。エッチング装置１０１は、高周波電源１０５，１０６から上部電極１０３および下部電極１０４へ電力を印加することで、上部電極１０３と下部電極１０４との間にプラズマ１０７を形成し、ウェハＷの表面をエッチングする。
【００２６】
ウェハＷの表面には、加工用のマスク（例えばレジストマスク）ＲＭが設けられている。マスクＲＭは、エッチング領域を画定する所定形状の開口パターンを有する。ウェハＷは、開口パターンから露出する表面領域がエッチングされることで、ウェハＷの表面にエッチングパターンが形成される。
【００２７】
モニタリング装置１０８は、エッチング装置１０１に接続され、プラズマ１０７から各種物理量を検出する複数の検出器を有する。具体的には、モニタリング装置１０８は、ＯＥＳ（Optical Emission Spectrometer）、ＥＥＳ（Equipment Engineering System）、ＱＭＳ（Quadrupole Mass Spectrometer）、ＩＲＬＡＳ（Infrared-diode Laser Absorption Spectroscopy）等のプラズマ状態あるいは装置状態を計測可能な各種計測機器を含む。
【００２８】
［コントローラ］
図３は、コントローラ１００の概略構成図である。コントローラ１００は、典型的には、コンピュータ（情報処理装置）で構成される。また本実施形態では、コントローラ１００は、シミュレータとして構成される。
【００２９】
コントローラ１００は、入力部１１と、演算部１２と、出力部１４とを備えている。入力部１１は、被加工体に対して所定の加工処理を行う際の加工条件と、モニタリング装置１０８からの検出データとを取得して演算部１２へ入力するように構成される。演算部１２は、制御指標演算部１３を有する。制御指標演算部１３では、入力部１１を介して入力された加工条件に基づいて、後述するシミュレーション方法によって、被加工体の形状進展やダメージ等を評価するための制御指標を算出する。
【００３０】
演算部１２は、ハードウェアで構成されて後述する計算処理を実現しもよいし、所定のシミュレーションプログラム（ソフトウェア）を用いて計算処理を実行してもよい。この場合、制御指標演算部１３は、例えばＣＰＵ（Central Processing Unit）等の演算装置で構成され、シミュレーションプログラムを外部から読み込み、そのプログラムを実行することにより計算を実行する。
【００３１】
シミュレーションプログラムは、例えば、図示しないデータベースや、別途設けられる例えばＲＯＭ（Read Only Memory）等の記憶部などに格納することができる。この際、シミュレーションプログラムを、例えばデータベースや別途設けられた記憶部等に予め実装した構成にしてもよいし、外部から例えばデータベースや別途設けられた記憶部等に実装する構成にしてもよい。外部からシミュレーションプログラムを取得する場合には、シミュレーションプログラムを、光ディスクや半導体メモリなどの媒体から配布するようにしてもよいし、インターネットなどの伝送手段を介してダウンロードするようにしてもよい。
【００３２】
出力部１４は、演算部１２によって計算された所定の加工処理のシミュレーション結果を出力するように構成される。出力部１４は、加工処理のシミュレーション結果と共に、例えば、演算に用いた加工処理条件およびパラメータ等の情報も出力してもよい。出力部１４は、例えばシミュレーション結果を表示する表示装置、シミュレーション結果を印刷して出力する印刷装置、シミュレーション結果を記録する記録装置等の装置のいずれか、または、これらの装置を適宜組み合わせて構成される。本実施形態では、コントローラ１００が出力部１４を備える例を説明するが、本技術はこれに限定されず、出力部１４がコントローラ１００の外部に設けられていてもよい。
【００３３】
コントローラ１００はさらに、演算部１２における計算処理に必要となる各種パラメータを記憶するデータベース部を備えていてもよい。また、このようなデータベース部を、コントローラ１００の外部に設けてもよい。計算処理に必要となる各種パラメータを外部から随時入力する場合は、データベース部を設けなくてもよい。
【００３４】
コントローラ１００は、被加工体であるウェハＷの表面に形成されるエッチングパターンが所定形状となるように加工部１０におけるエッチング条件を制御する。典型的には、コントローラ１００は、ウェハＷの表面に形成されるエッチングパターンの加工変換差（ΔＣＤ）が一定となるように、エッチング条件を制御する。
【００３５】
加工変換差は、図４に示すように、ウェハＷをエッチングする前におけるマスクパターンＲＭ１のパターン幅Ｗ１と、マスクパターンＲＭ１をマスクとするエッチングにより形成されるウェハＷのエッチングパターンＰ１の幅Ｗ２との差をいう。
【００３６】
ここで、エッチング条件によっては、基板Ｗをエッチングから保護する反応生成物を生成しつつ、エッチングを進行させる加工方法が知られている。この方法は、上記反応生成物をエッチングパターンＰ１の側壁に堆積させながら基板Ｗをエッチングすることで、エッチングパターンＰ１をサイドエッチングから保護し、高アスペクト比のエッチングパターンを形成可能とするものである。一方、エッチングパターンＰ１の側壁に上記反応生成物が厚く堆積すると、逆に、エッチングパターンＰ１の側壁がテーパ形状となり、加工変換差の過度の増加を引き起こす。
【００３７】
そこで、コントローラ１００は、エッチングパターンＰ１上への上記反応生成物の堆積量をエッチング条件の補正によって制御することで、加工変換差（ΔＣＤ）を一定の範囲内に維持する。
【００３８】
図５は、コントローラによるエッチング条件の典型的な制御例を説明する図である。この例では、加工変換差を一定に維持するためのエッチング条件の制御例を示す。
【００３９】
上述のように、エッチング保護膜として機能する反応生成物のエッチングパターンへの入射フラックス量が増加するにつれて、加工変換差も増加する。一方、実際のエッチング条件である実レシピを固定すると、プラズマ状態の変動により上記入射フラックス量も加工時間によってランダムに変化する。そこで、コントローラ１００は、加工時間に依存することなく入射フラックス量が一定となるように適宜の時間間隔で実レシピを目標点へ補正することで、加工変換差を一定の範囲内に維持する。
【００４０】
上記制御を実現するため、コントローラ１００は、エッチングパターンの加工変換差を評価するための形状進展シミュレーションを実行する。本実施形態では、被加工体の表面（被加工面）において、周囲のガス（外部）から被加工体に入射する各種粒子の量と、被加工体から放出される各種粒子の量との関係式がフラックス法により算出される。この際、被加工体およびガス間の反応モデルが設定される。
【００４１】
（被加工体の反応モデル）
以下、ハロゲン系（ＨＢｒ）ガスおよび酸素（Ｏ）を含むガスにより、ウェハ上に形成されたポリシリコン膜（poly-Si）をドライエッチングする際の反応モデルを例に挙げて説明する。
【００４２】
図６に、ポリシリコン膜とその周囲のガス（プラズマ）との界面付近における反応モデルの概要を示す。ＨＢｒ系ガスのプラズマ２０の雰囲気中でポリシリコン膜２１をドライエッチングすると、ポリシリコン膜２１の表面付近にはエッチング反応層２１ａ（以下単に「反応層２１ａ」という。）が形成される。
【００４３】
プラズマ２０（ガス）からポリシリコン膜２１にイオン粒子２３が入射すると（矢印Ａ１）、反応層２１ａではシリコン同士の結合（Ｓｉ−Ｓｉ）が切れる。反応層２１ａ中で結合が切れたシリコンは、プラズマ２０から入射するＨＢｒ系ガス（矢印Ａ２）中の臭素（Ｂｒ，Ｂｒ2）と反応（結合）してＳｉＢｒx（xは正の数）になる。そして、生成されたＳｉＢｒxは、ポリシリコン膜２１から外部に放出される（矢印Ａ３）。この際の反応面積率をφn（０≦φn≦１）で表す。
【００４４】
一方、反応層２１ａ中で結合が切れた他のシリコンは、プラズマから入射する酸素（矢印Ａ４）と反応して、ＳｉＯy（yは正の数）になる。そして、生成されたＳｉＯyは、ポリシリコン膜２１から外部に放出される（矢印Ａ５）。この際の反応面積率をφo（０≦φo≦１）で表す。
【００４５】
さらに、ポリシリコン膜２１から放出されたＳｉＢｒxは、再びポリシリコン膜２１上に入射し（矢印Ａ６）、ポリシリコン膜２１の表面に存在する酸素（Ｏ，Ｏ2）と反応する。その反応生成物であるＳｉＯuＢｒv（u，vは正の数）は、ポリシリコン膜２１上に堆積する。そして、この堆積物にプラズマ２０からのイオン粒子２３が入射することで、生成されたＳｉＯuＢｒvがポリシリコン膜２１から外部へ放出される（矢印Ａ７）。この際の反応面積率をφp（０≦φp≦１）で表す。
【００４６】
以上のようにポリシリコン膜２１において上記各種反応を生じない面積割合は、１−φn−φo−φpとなる。ここで、プラズマ２０からポリシリコン膜２１へ入射するイオン粒子２３および臭素（ラジカル）は、主としてポリシリコン膜２１をエッチングし、臭素とシリコンとの反応生成物であるＳｉＢｒx（あるいはＳｉＯuＢｒv）は、ポリシリコン膜２１をエッチングから保護する保護膜を形成する。
【００４７】
本実施形態では、上記各種反応における各種入射粒子の量と、各種放出（生成物）粒子の量（以下では、これらを総称して反応粒子のフラックス量ともいう。）との関係をフラックス法で解き、ウェハ上のエッチングパターンの形状進展あるいはダメージを予測および評価する。
【００４８】
（参照技術）
図７は、参照技術に係るシミュレーション方法における計算手順を示すフローチャートである。以下、概略的に説明する。
【００４９】
参照技術に係るシミュレーション方法では、エッチング保護膜として機能する反応生成物のエッチングパターンへの入射フラックス量（Γ）と、エッチレート（ＥＲ）と、マスクＲＭの開口率（ＲG、ＲS）と、反応生成物フラックスの入射点における立体角（ΩL）とが指標とされる。
【００５０】
ここで、「レシピ条件」は加工部１０におけるエッチング条件（加工条件）、「膜厚情報」は被加工膜（図５の例ではポリシリコン膜２１）、「マスク情報」は、マスクＲＭの厚みおよび開口率に関する情報に、それぞれ相当する。また、ＲGは、ウェハ開口率であり、ＲSは、セミローカル開口率（チップ内開口率）である（ＲGおよびＲSの詳細については後述する）。
【００５１】
参照技術に係るシミュレーション方法においては、入射フラックス量（Γ0）からエッチレート（ＥＲ）が算出される。また、算出されたエッチレート（ＥＲ）と、マスク情報から取得したマスクＲＭの開口率（ＲG、ＲS）とに基づいて、フラックスの入射点における立体角（ΩL）が算出される。そして、入射フラックス量（Γ0）と、算出された立体角（ΩL）との積を制御指標として、加工変換差（ΔＣＤ）が評価される。なお、Γ0、ＥＲ、ΩLおよびΔＣＤの後に付されている記号（ｔ）および（ｔ＋１）は、それぞれ計算時間ステップを表している。
【００５２】
近年、複数の加工装置間で安定してデバイスを生産する必要性が高まっており、複数の加工装置を共通の制御指標で制御できる技術が要望されている。しかしながら、上記参照技術に係るシミュレーション方法では、加工装置に固有の情報を用いた制御であるため、制御範囲が当該装置に限られるという問題がある。
【００５３】
例えば反応生成物の入射フラックス量（Γ0）は、プラズマ状態のモニタリング値を基礎にして取得されるため、加工装置ごとに測定値が変化する。このため、図８に模式的に示すように、加工装置Ａ，Ｂ，Ｃ間において所定の加工変換差を実現できる入射フラックス量が異なってしまい、共通の制御指標で複数の加工装置を制御することは不可能となる。
【００５４】
一方、デバイスの微細化・多様化が進む昨今、加工変換差のみならず、加工中に引き起こされるウェハのダメージ（例えば結晶欠陥）を低減できる技術が望まれている。しかしながら、上記参照技術に係るシミュレーション方法では、加工変換差を合せこむことが最優先な手法であるため、制御柔軟性が低いという問題がある。
【００５５】
そこで本実施形態において、コントローラ１００は、加工装置に由来しない制御指標を用いたシミュレーション方法を実行することで、所定の加工変換差を実現するように構成されている。また、コントローラ１００は、上記シミュレーション方法によって、加工変換差のみならず、加工中に引き起こされるダメージをも制御可能に構成されている。
【００５６】
［シミュレーション方法］
以下、本実施形態のシミュレーション方法について説明する。
【００５７】
（制御手法）
図９は、本実施形態のシミュレーション方法を実行する計算手順を示すフローチャートである。
【００５８】
本実施形態では、少なくとも、入射フラックス量（Γ）、エッチレート（ＥＲ）、解離率（Ｄ）、立体角（ΩL）、マスク開口率（ＲG、ＲS）を含む指標、具体的には、（１−Ｄ）×ＥＲ×（ＲG＋ＲS）ΩLを制御指標とする。これにより、後に詳述するように、加工変換差（ΔＣＤ）および加工中におけるウェハＷのダメージ（ダメージ深さ又はダメージ厚さの意）（ｄR）の両方を同じ指標で制御することが可能となる。
【００５９】
ここで、Γは、エッチング保護膜として機能する反応生成物のエッチングパターンへの入射フラックス量、ＥＲはエッチレート、Ｄは、上記反応生成物の解離率、ΩLは、被加工体表面からパターン間口を見た３次元の見込み角、ＲGはウェハ開口率、ＲSはセミローカル開口率である。これらの詳細については後述する。なお、Γ、ＥＲ、ΩL、ΔＣＤおよびｄRの後に付されている記号（ｔ）および（ｔ＋１）は、それぞれ計算時間ステップを表している。
【００６０】
図１０は、コントローラ１００による加工部１０の制御方法を説明する図である。
【００６１】
本実施形態によれば、制御指標（（１−Ｄ）×ＥＲ×（ＲG＋ＲS）ΩL）の増加に従って、加工変換差（ΔＣＤ）は図１０の右図に示すように増加し、ダメージ（ｄR）は減少する。したがって、加工変換差（ΔＣＤ）およびダメージ（ｄR）の両方を優先する場合には、各曲線の交点ＣＰが加工変換差（ΔＣＤ）およびダメージ（ｄR）の両方を最適化した制御指標となる。
【００６２】
この場合、図１０の左図に示すように、時々刻々と変化する制御指標が基準指標（目標点）をトレースするように、実レシピ条件（エッチング条件）を自動的に補正する。補正対象となる実レシピ条件としては、解離率（Ｄ）とエッチレート（ＥＲ）を変えるプロセス条件、例えば、ガス圧力、ガス流量、バイアス（上部電極１０３または下部電極１０４に印加する高周波電力）、ウェハ温度等が挙げられる。
【００６３】
一方、加工変換差（ΔＣＤ）を重要視する場合は制御指標を小さく設定すればよく、これとは逆に、低ダメージを重要視する場合は制御指標を大きく設定すればよい。プロセス条件の補正は、ある時間ステップ、例えば、秒オーダで行うことができる。また例えば、加工工程の前半は加工変換差（ΔＣＤ）を優先し、加工工程の後半はダメージ（ｄR）を優先する等の制御が採用されてもよい。
【００６４】
（制御指標の導出）
本実施形態では、上述のように、加工変換差（ΔＣＤ）とダメージ（ｄR）の制御指標として、（１−Ｄ）×ＥＲ×（ＲG＋ＲS）ΩLを挙げたが、この導出を、ＨＢｒ／Ｏ2ガスによるＳｉゲート加工を例に挙げて説明する。図１１および図１２は、ウェハ表面のパターンに入射する反応生成物フラックスのモデル図である。
【００６５】
まず、加工変換差に影響を与える反応生成物フラックスのモデルとして、ウェハ開口率（Global）、セミローカル開口率（Semi-Local）および立体角（Local）の３つの要素を考慮する。各々、ウェハレベル（ｃｍオーダー）、チップレベル（ｍｍオーダー）、パターンレベル（μｍオーダー）である。このとき、加工中にプラズマへ巻き上げられ、一部は解離せずに再度パターンへ入射するとした場合、反応生成物（ここでは、例えば、ＳｉＢｒ）の加工表面への入射フラックスは、下記（１）式および（２）式のように表現できる。
【００６６】
【数１】
2015103769.tif 000003
【００６７】
【数２】
2015103769.tif 000004
【００６８】
ここで、ΓGおよびΓSは、それぞれウェハ開口率およびセミローカル開口率が寄与する入射フラックス量、ρSiはＳｉの個数密度、ＤGおよびＤSは、それぞれウェハ開口率およびセミローカル開口率に起因する反応生成物のプラズマ中での解離率である。今、ＤG〜ＤS＝Ｄと近似すると、加工表面に入射する反応生成物のトータルのフラックス量ΓSiBrは、下記（３）式のように書ける。
【００６９】
【数３】
2015103769.tif 000005
【００７０】
このようにして導出されたフラックスを図６のようなイオンアシストのＳｉ表面反応モデルに適用し、形状シミュレーションを行った結果を図１３に示す。図１３の左上は、ウェハ開口率が４０％であるときのターゲットパターン（シミュレーション対象であるパターン）周辺のシミュレーション結果を示す図であり、図１３の左下は、ウェハ開口率が８６％であるときのターゲットパターンのシミュレーション結果を示す図である。また、図１３の右上は、立体角が０．８であるターゲットパターンの断面ＳＥＭ写真（左図）と形状シミュレーション結果（右図）とを比較して示す図であり、図１３の右下は、立体角が１．２であるターゲットパターンの断面ＳＥＭ写真（左図）と形状シミュレーション結果（右図）とを比較して示す図である。
【００７１】
図１３に示したように、ウェハ開口率ＲGが増大すると、再入射する反応生成物量も増加し、これにより加工形状のテーパ角が増して加工変換差も増加する。また、立体角が増大するときも同様で、サイドエッチ形状がテーパ形状への変化することが確認された。これらは、実測の形状の特徴および加工変換差の変動値をうまく再現できている。よって、上述したフラックスモデルは妥当であり、加工変換差の制御指標として、（１−Ｄ）×ＥＲ×（ＲG＋ＲS）ΩLを用いることができるといえる。
【００７２】
一方、ダメージに関しては、図１４のように、Ｓｉゲートパターンに入射してくるイオン（エネルギー：Ｅi、フラックス：Γi）によってＳｉ基板ダメージが形成されると考える。この場合、加工表面に堆積する反応生成物厚さｄSiBrOと下地のＳｉＯ2膜の厚さｄSiO2を通過する際にエネルギーを損失して、残りのエネルギーでＳｉ基板にダメージを与える。実測から得られているダメージ（ダメージ深さ）と入射イオンエネルギーの関係（例えば、Eriguchi et al, Jpn. J. Appl. Phys. 49, 08JC02 (2010) ）、さらに、上述のように導出したフラックス表式を用いると、ダメージ（ｄR）は、下記（４）式のように表現できる。
【００７３】
【数４】
2015103769.tif 000006
【００７４】
ここで、β、γおよびδは、以下の表式で示される。
【００７５】
【数５】
2015103769.tif 000007
【００７６】
【数６】
2015103769.tif 000008
【００７７】
【数７】
2015103769.tif 000009
【００７８】
【数８】
2015103769.tif 000010
【００７９】
ここで、ρPは、堆積する反応生成物の密度、Ｓnはストッピングパワー、ＤＲPは反応生成物の堆積レート、ＳSiBrは付着確率、ΦPは反応生成物の表面被覆率、ｔ1は、下地Ｓｉにイオンが届かない時間帯、Δtは、下地Ｓｉにイオンが届いている時間帯である。
【００８０】
ダメージ（ｄR）の制御指標（（１−Ｄ）×ＥＲ×（ＲG＋ＲS）ΩL）依存を計算した結果（上図）および実際のダメージのＴＥＭ画像（下図）を図１５に示す。計算に用いたプロセス条件は、実際の加工条件と同じものである。Ｓｉゲートの左右は、隣接するパターンが密な状態（Narrow）と疎な状態（Wide）であるが、それらの実際のダメージ厚さと計算結果は良い整合性が得られた。
【００８１】
よって、ダメージに関しても同様に、制御指標（（１−Ｄ）×ＥＲ×（ＲG＋ＲS）ΩL）を用いることができる。なお図１５の上図に示すように、実際のパターン範囲において、ダメージ（ｄR）は制御指標（（１−Ｄ）×ＥＲ×（ＲG＋ＲS）ΩL）に対して減少する挙動となる。
【００８２】
以上、ＨＢｒ／Ｏ2ガスによるＳｉゲート加工を例にとったが、上記（１）〜（８）式は、ガス系や材料に依らない関係式であるため、これに限られず、他のガス系やパターンに対しても本制御指標の妥当性は成り立つものである。
【００８３】
（制御システム）
本技術において実現可能な制御システムは、上記制御指標を用いた上記制御手法を採用することで、大きく分けて以下の２つのシステムを構築することができる。
【００８４】
１つは、クラウドを用いた中央集中型制御システムであり、クラウドシミュレーションシステム、加工装置群、プラズマモニタリング装置群、ネットワーク群等で構成される。この制御システムの特徴は、制御指標を計算する際に必要となる高精度シミュレーションをクラウドで一括して集中管理することができることにある。
【００８５】
もう１つは、相互やり取りを用いた分散型制御システムであり、簡易予測システム、加工装置群、プラズマモニタリング装置群、ネットワーク群等で構成される。制御指標は各加工装置に実装された簡易予測システムで導出される。簡易予測システムは、例えば、モニタリングデータ、シミュレーションデータベース、簡易関数によって各要素値を計算して制御指標を導出する。この制御システムの特徴は、その制御指標を装置相互でやり取りして最適な加工レシピをまねる学習型のシステムを構築できることにある。
【００８６】
上記クラウドシミュレーションシステムおよび簡易予測システムは、コントローラ１００によって実施されるシミュレーション方法と同様のシミュレーション方法によって実現可能である。これらの詳細については、後述する。
【００８７】
（シミュレーションソフトウェア）
次に、本実施形態に係るシミュレーション方法の詳細について説明する。
【００８８】
図１６は、本実施形態に係るシミュレーション方法を適用したシミュレーションソフトウェア（プログラム）を説明する機能ブロック図である。
【００８９】
このシミュレーションソフトウェアは、初期条件を入力するためのＧＵＩ（Graphical User Interface）４１と、演算エンジン４２と、シミュレーション結果を可視化するためのＧＵＩ４３とを有する。
【００９０】
演算エンジン４２は、入力部４２１と、プラズマ状態演算部４２２と、シース加速演算部４２３と、開口率演算部４２４と、形状演算部４２５と、制御指標演算部４２６と、出力部４２７とを有する。ここで、入力部２２１は、コントローラ１００の入力部１１を構成する。プラズマ状態演算部４２２、シース加速演算部４２３、開口率演算部４２４および形状演算部４２５は、コントローラ１００の演算部１２を構成し、制御指標演算部４２６は、コントローラ１００の制御指標演算部１３に相当する。出力部４２７は、コントローラ１００の出力部１４を構成する。
【００９１】
このシミュレーションソフトウェアの実行プラットフォームは、例えば、Ｗｉｎｄｏｗｓ（登録商標）、Ｌｉｎｕｘ（登録商標）、Ｕｎｉｘ（登録商標）、またはＭａｃ（登録商標）のいずれでもよい。また、ＧＵＩ２１，２３は、ＯｐｅｎＧＬ、Ｍｏｔｉｆ、ｔｃｌ／ｔｋなど構成言語を問わない。演算エンジン２２のプログラミング言語は、Ｃ、Ｃ＋＋、Ｆｏｒｔｒａｎ、ＪＡＶＡ（登録商標）などその種類を問わない。
【００９２】
ＧＵＩ４１からは、初期条件として、レシピ情報、装置情報、計算用パラメータ、ＧＤＳ（Graphic Design System）データ（マスク情報）、および膜厚情報を入力する。プラズマ状態演算部４２２では、初期条件を基にバルクプラズマ中の各ガス種（イオンとラジカル）の密度と解離率（Ｄ）が計算される。シース加速演算部４２３では、バルクプラズマで生成されたイオンのシース内で加速（ラジカルとの衝突も含む）された終状態としてのイオンのエネルギー分布（ＩＥＤＦ：Ion Energy Distribution Function）およびパターンへの入射角度分布（ＩＡＤＦ：Ion Angular Distribution Function）、さらには、イオン・ラジカルの入射フラックスが計算される。これらに対しては、実測等から得られるデータベースを用いてもよい。
【００９３】
開口率演算部４２４は、ＧＤＳデータと膜厚情報とからウェハ開口率（ＲG）およびセミローカル開口率（ＲS）を導出し、フラックスへの影響（互いに線形関係を持つ）を計算する。これらイオンとラジカルの入射フラックスを用いて形状演算部４２５において形状進展（エッチレート（ＥＲ）、立体角（ΩL））を計算する。形状進展モデルには、特性曲線法、ストリング法、ショックトラッキング法、レベルセット法、レイトレイシングモデル、セルリムーバル法などいずれを用いても構わない。
【００９４】
制御指標演算部４２６は、ここまで得られた解離率（Ｄ）、エッチレート（ＥＲ）、ウェハ開口率（ＲG）、セミローカル開口率（ＲS）および立体角（ΩL）を用いて、制御指標を算出する。その後、時間発展させて上述の計算を繰り返し実行する。
【００９５】
計算終了後には、出力部４２７から制御指標の加工時間依存の結果をファイルに出力する。また、ＧＵＩ４３によってこれらの結果の可視化を行うこともできる。データ出力や可視化は、計算中にリアルタイムに行われても構わない。
【００９６】
（シミュレーション方法の実行手順）
本実施形態に係るシミュレーション方法は、以下の計算処理を含む。当該計算処理は、シミュレーションプログラムとして、コントローラ１００の演算部１２に格納される。
【００９７】
（ａ１）所定のマスク厚および開口率を有するマスクで被覆されたウェハの表面に、プラズマを利用したエッチング処理を行う際の加工条件を取得する。
（ｂ１）上記加工条件に基づいて、上記ウェハの表面に入射する反応生成物のフラックス量を算出する。
（ｃ１）上記マスク厚および開口率を含むマスク情報と上記フラックス量とに基づいて、上記ウェハのエッチレートを算出する。
（ｄ１）上記加工条件と上記エッチレートとに基づいて、上記反応生成物の解離率を算出する。
（ｅ１）上記マスク情報と上記エッチレートとに基づいて、上記ウェハの表面に設定された所定の評価点における、当該評価点からプラズマ空間を見通すことができる視野領域に相当する立体角を算出する。
（ｆ１）上記エッチレートと、上記解離率と、上記立体角と、上記開口率とに基づいて、上記ウェハの表面形状を評価するための制御指標を算出する。
【００９８】
上記シミュレーション方法における計算手順について図９を参照して説明する。
【００９９】
本実施形態のシミュレーション方法（シミュレーションプログラム）は、パターンに入射する反応生成物のフラックス量（Γ）を算出するステップ（Ｓ２０１）と、パターンのエッチレート（ＥＲ）を算出するステップ（Ｓ２０２）と、反応生成物の解離率（Ｄ）を算出するステップ（Ｓ２０３）と、マスク開口率（ＲG，ＲS）を取得するステップ（Ｓ２０４）と、パターン上の評価点における立体角（ΩL）を算出するステップ（Ｓ２０５）と、制御指標（（１−Ｄ）×ＥＲ×（ＲG＋ＲS）×ΩL）を算出するステップ（Ｓ２０６）とを有する。
【０１００】
（ａ）加工条件の取得
加工条件としては、マスクＲＭの厚みや開口形状を含むマスク情報、被加工膜の厚み、プロセスレシピ（ガス種と流量、圧力、バイアスパワー、ウェハ温度等）等が含まれる。
【０１０１】
演算部１２における形状シミュレーションに際しては、入力部１１（図１）を介してレシピ条件３１、マスク情報３２および膜厚情報３３が取得される。レシピ条件３１は、加工条件あるいはエッチング条件に相当し、マスク情報３２は、マスクＲＭの厚み、開口形状・大きさ等を含む。膜厚情報３３は、被加工体（被加工膜）の厚みに関する情報を含む。
【０１０２】
マスクＲＭの開口率には、ウェハ開口率（ＲG）と、セミローカル開口率（ＲS）とが含まれる。ウェハ開口率（ＲG）およびセミローカル開口率（ＲS）は、マスク情報３２に基づいて開口率演算部４２４によって算出される（ステップＳ２０４）。
【０１０３】
ウェハ開口率（ＲG）は、マスクＲＭの面積（被覆面積＋開口面積）に対するマスクＲＭの開口面積の比である。すなわち、ウェハＷ全体における開口率である。
【０１０４】
セミローカル開口率（ＲS）は、評価点（ローカル領域）を含みウェハＷよりも狭いセミローカル領域の面積に対する当該セミローカル領域におけるマスクＲＭの開口面積の比である。
【０１０５】
セミローカル開口率（ＲS）は、本実施形態では、評価点毎に設定される。例えば、セミローカル領域は、複数の評価点を中心とした円形に設定されるが、矩形等の多角形に設定されてもよい。
【０１０６】
セミローカル領域は、例えば、一のデバイス（チップ）よりも小さく設定される。大小の判断基準は、直径でもよいし、面積でもよい。例えば、セミローカル領域の直径は、デバイスの一辺の長さ（例えば２０〜３０ｍｍ）よりも短く設定される。セミローカル領域の半径の上限は、プラズマの平均自由行程の５倍程度が好ましい。平均自由行程は、プロセス条件にもよるが、例えば、１〜数ｍｍである。
【０１０７】
（ｂ）フラックス量の算出
評価点に入射する反応生成物のフラックス量（Γ）は、シース加速演算部４２３によって算出される。フラックス量（Γ）は、本実施形態では、レシピ条件３１に基づいてガスフラックスと発光強度を計算できるプラズマ気相シミュレーション結果と、モニタリング装置１０８に含まれるＯＥＳの発光強度データの比較から、算出される（ステップＳ２０１）。本実施形態では、主として、エッチング保護膜として機能する反応生成物ＳｉＢｒのフラックス量が算出されるが、これに加えて、エッチングに寄与するイオンや臭素ラジカル、さらには酸素等の他元素粒子のフラックス量が算出されてもよい。
【０１０８】
フラックス量（Γ）は、２回目以降の計算時間ステップにおいては、レシピ条件３１と、前回の計算時間ステップにおいて算出された反応生成物の解離率（Ｄ）とに基づいて、算出される。これによりエッチレートに従って変化する解離率（Ｄ）を考慮したフラックス量（Γ）の算出が可能となり、計算の精度が高められる。
【０１０９】
（ｃ）エッチレートの算出
エッチレート（ＥＲ）は、形状演算部４２５によって算出される。エッチレート（ＥＲ）は、典型的には、マスク情報３２と、膜厚情報３３と、ステップＳ２０１において算出されたフラックス量（Γ）とに基づいて算出される（ステップＳ２０２）。
【０１１０】
（ｄ）解離率の算出
解離率（Ｄ）は、プラズマ状態演算部４２２によって算出される。解離率（Ｄ）は、レシピ条件３１と、ステップＳ２０２において算出されたエッチレート（ER）とに基づいて算出される（ステップＳ２０３）。本実施形態では、エッチング保護膜として機能する反応生成物ＳｉＢｒのプラズマによる解離率（Ｄ）（さらに詳しくは、ＳｉＢｒがプラズマによって解離しない割合（１−Ｄ））が算出される。
【０１１１】
解離率（Ｄ）は、例えば、反応生成物が関与するイオンおよびラジカルのガス密度をそれぞれｎi、ｎRとして、Ｄ＝ni／（ｎi＋ｎR）の式で算出される。具体的には、得られたガス密度を用いて、例えば特開2011-134927号公報に記載された方法により発光強度（Ｉc）を計算し、当該発光強度（Ｉc）と、ＯＥＳの測定値（Ｉo）との差が１０％以下のとき、上記演算式で算出された値を解離率（Ｄ）として算出する。
【０１１２】
本実施形態では、エッチレート（ＥＲ）の変動により反応生成物の生成量も変化することを考慮して、時間ステップ毎に解離率Ｄを更新し、その結果を踏まえてフラックス量（Γ）およびエッチレート（ＥＲ）を算出するようにしている。これにより、モニタリング装置（ＯＥＳ）の測定値に重点をおいてフラックス量およびエッチレートを算出する場合と比較して、シミュレーション精度の向上を図ることができる。
【０１１３】
（ｅ）立体角の算出
立体角（ΩL）は、形状演算部４２５によって算出される。立体角（ΩL）は、マスク情報３２と、算出されたエッチレート（ER）とに基づいて算出される（ステップＳ２０５）。
【０１１４】
立体角（ΩL）は、加工表面からパターン間口をみた３次元の見込み角である。換言すれば、立体角（ΩL）は、評価点から上方（プラズマ空間）を見たときに、マスクＲＭやウェハＷのパターンによって遮られずに見渡すことができる立体角である。あるいは、プラズマ空間からの粒子が評価点に直接的に入射し得る、評価点から見た３次元的な角度である。立体角（ΩL）は、評価点の座標に基づいて、適宜なアルゴリズムを用いて算出される。
【０１１５】
（ｆ）制御指標の算出
制御指標は、制御指標演算部４２６において算出される。すなわち、制御指標演算部４２６は、上記各ステップで定量的に算出された解離度（Ｄ）、エッチレート（ＥＲ）、立体角（ΩL）および開口率（ＲG、ＲS）の各構成要素に基づいて、制御指標（（１−Ｄ）×ＥＲ×（ＲG＋ＲS）ΩL）を算出する（ステップＳ２０６）。コントローラ１００は、算出された制御指標に基づいて、図１０に示したように、所望とする加工変換差（ΔＣＤ）が得られるレシピ条件を補正する。なお、レシピ条件３１は、補正されたレシピ条件に更新されてもよい。
【０１１６】
（ｇ）ダメージ評価
上記シミュレーション方法あるいはシミュレーションプログラムは、さらに、入射イオンによるウェハＷのダメージを評価する処理（あるいはステップ）を含む。コントローラ１００は、算出された制御指標に基づいて、図１０に示したように、ウェハＷの加工中におけるダメージ（ｄR）を考慮して、レシピ条件を補正する。
【０１１７】
以上のように本実施形態によれば、フラックス量のみを加工変換差の指標とする参照技術と異なり、制御指標の各構成要素（解離度（Ｄ）、エッチレート（ＥＲ）、立体角（ΩL）および開口率（ＲG、ＲS））を１つずつ定量的に算出しているため、加工装置に依存しないユニバーサルなエッチング制御が可能となる。これにより、装置間における特性バラツキを無視できるため、複数の加工装置で同等のスペックを有する半導体装置を安定に製造することが可能となる。
【０１１８】
また、特性に影響を及ぼす加工変換差（ΔＣＤ）とダメージ（ｄR）を予測および制御することができるとともに、これらの装置間におけるバラツキを抑制できるため、デバイス特性の向上が期待される。また、装置のメンテナンス頻度も少なくなるため、生産性の向上やコストの削減も期待される。
【０１１９】
さらに、デバイス特性の要求に合わせた柔軟な制御が可能であるため、プロセス／ＯＰＣ（Optical Proximity Correction）／レイアウト設計の自由度の向上を図ることができる。しかも、加工変換差を重視した条件や低ダメージを重視した条件、あるいはこれらの両方を満たす最適な条件を、加工中にリアルタイムで制御することができる。
【０１２０】
＜第２の実施形態＞
次に、本技術の第２の実施形態について説明する。なお、上述の第１の実施形態と説明が重複する部分については、適宜説明を省略する。
【０１２１】
［中央集中型加工制御システム］
図１７は、クラウドを用いた中央集中型の加工制御システムを示すブロック図である。
【０１２２】
本実施形態の加工制御システム５００は、複数のエッチング装置５１〜５６と、これら複数のエッチング装置５１〜５６各々に設けられたコントローラ５１２とを備える（図１７では第１の加工装置５１に設けられたコントローラのみを図示）。
【０１２３】
各エッチング装置５１〜５６は、ＣＣＰエッチング装置で構成されるが、これに限られず、ＩＣＰエッチング装置、ＥＣＲエッチング装置等で構成されてもよい。各エッチング装置５１〜５６は、有線または無線のネットワークを介してサーバ５０と接続される。
【０１２４】
コントローラ５１２は各々、サーバ５０と通信可能な通信部５１４と、制御部５１５とを有する。
【０１２５】
制御部５１５は、以下の処理を実行可能に構成される。
（ａ２）所定のマスク厚および開口率を有するマスクで被覆されたウェハの表面にプラズマを利用した所定の加工処理を行う際の加工条件と、上記マスク厚および開口率（ＲG、ＲS）を含むマスク情報とを送信する。
（ｂ２）上記加工条件に基づいて算出された上記ウェハ表面に入射する反応生成物のフラックス量（Γ）と、上記マスク情報と上記フラックス量とに基づいて算出された前記ウェハのエッチレート（ＥＲ）と、上記加工条件と上記エッチレートとに基づいて算出された上記反応生成物の解離率（Ｄ）と、上記マスク情報と上記エッチレートとに基づいて算出された、上記ウェハの表面に設定された所定の評価点における、当該評価点からプラズマ空間を見通すことができる視野領域に相当する立体角（ΩL）と、上記開口率と、を用いて生成された上記ウェハの表面形状を評価するための制御指標（（１−Ｄ）×ＥＲ×（ＲG＋ＲS）ΩL）をサーバ５０から受信するように通信部５１４を制御する。
【０１２６】
各エッチング装置５１は、コントローラ５１２のほかに、加工チャンバ５１１と、加工チャンバ５１１のプラズマ状態を測定するモニタリング装置５１３とを有する。モニタリング装置５１３は、ＯＥＳ、ＥＥＳ、ＱＭＳ、ＩＲＬＡＳ、イオンスペクトルアナライザ等の少なくともいずれか１つで構成される。
【０１２７】
コントローラ５１２は、加工チャンバ５１１における加工条件（例えば、ＧＤＳデータ、膜厚データ、プロセスレシピ、基準指標（加工変換差、ダメージ等の目標スペック））と、モニタリング装置５１３の測定値等を、通信部５１４を介してサーバ５０へ送信可能に構成される。
【０１２８】
サーバ５０は、シミュレータ（クラウドシミュレーションシステム）５０１と、補正システム５０２とを有する。
【０１２９】
シミュレータ５０１は、第１の実施形態において説明したシミュレーション方法を実行する。シミュレータ５０１は、各エッチング装置５１〜５６から送信される各種パラメータを用いて、各エッチング装置毎に制御指標（（１−Ｄ）×ＥＲ×（ＲG＋ＲS）ΩL）を算出し、各エッチング装置５１〜５６へ送信可能に構成される。制御指標は、補正システム５０２を介して各エッチング装置５１〜５６へ送信されてもよい。
【０１３０】
補正システム５０２は、シミュレータ５０１において算出された制御指標の変動をエッチング装置５１〜５６毎に評価する。例えば、補正システム５０２は、算出された制御指標と基準指標との差が所定値（例えば基準指標の１０％）以上である場合、当該制御指標が所定値以下となるようなプロセス補正情報を各々、対応するエッチング装置へ送信するように構成される。
【０１３１】
コントローラ５１２は、通信部５１４を介してサーバ５０から受信した制御指標およびプロセス補正情報に基づいて、プロセスレシピを補正することで、加工チャンバ５１１において加工されるウェハの加工変換差あるいはダメージを目標スペックに維持する。
【０１３２】
（制御例）
以下のプロセス条件を用いたＳｉゲートの加工制御例を説明する。図１８にその制御手順を示す。
【０１３３】
Ｓｉゲートの初期膜厚は、上層側から、レジストマスク３００ｎｍ、ポリシリコン膜１５０ｎｍおよびシリコン酸化膜（ＳｉＯ2）２ｎｍとした。
【０１３４】
［プロセス条件］
バイアス周波数：上部電極／下部電極＝６０／１３．５６ＭＨｚ
ガス種と流量：ＨＢｒ／Ｏ2＝３００／５ｓｃｃｍ
圧力：３０ｍＴｏｒｒ（３．９９Ｐａ）
ウェハ温度：６０℃
Ｖｐｐ：３３０Ｖ
加工時間：１２０秒
【０１３５】
各エッチング装置５１〜５６のＯＥＳとＥＥＳのモニタリングデータが、加工中に、サーバ５０へ例えば０．５秒ごとに送信され、シミュレータ５０１において各エッチング装置に対応した制御指標（（１−Ｄ）×ＥＲ×（ＲG＋ＲS）ΩL）が計算される。
【０１３６】
この際、ＳｉＢｒのＯＥＳ発光データ（波長２９０ｎｍ）とプラズマ気相シミュレーションの予測発光値の差異が、例えば１０％以下になるようにチャンバ壁への付着確率を１から減少に変動させて平衡状態を求める。これにより、解離率（Ｄ）が求まる。また、パターンへ入射するイオンとラジカルのフラックス（Γ）が、シースシミュレーションから求められる。一方、ＧＤＳデータからマスクのウェハ開口率（ＲG＝0.7）とセミローカル開口率（ＲS＝0.6）が求まる。そして、これらの情報とプロセスレシピと膜厚情報を入力値とする形状シミュレーションによって、エッチレート（ＥＲ）と立体角（ΩL）が求められる。
【０１３７】
シミュレータ５０１は、得られた制御指標の変動を判断し、変動が基準指標よりも例えば１０％以上変動した場合には、プロセス条件（バイアス、ガス流量、ガス圧力、ウェハ温度）を５０％の範囲内で振り、基準指標との誤差内に補正する。補正システム５０２から各エッチング装置５１〜５６にプロセス補正情報が送られ、装置毎にコントローラ５１２によってプロセスレシピを補正する。
【０１３８】
以上のサイクルを加工中、２秒ごとに行い、加工変換差とダメージ両方をスペック内におさめる。制御は、ウェハ面内であってもよいし、ウェハの任意の場所（例えば、中央部(Center)と周縁部（Edge））であってもよい。
【０１３９】
なお、プロセスの補正領域が装置特性外に外れた場合、例えば、ガス流量がMass Flowの上限より大きくなる場合には、ＦＤＣ／ＥＥＳ（Fault Detection and Classification／Equipment Engineering System）によって異常のフラグを立てて、装置を停止させる。この場合には、人間によるチャンバ内のメンテナンスとなる。また、シミュレーションは、一部、データベースや関数を用いて実行されてもよい。
【０１４０】
＜第３の実施形態＞
次に、本技術の第３の実施形態について説明する。なお、上述の第１の実施形態と説明が重複する部分については、適宜説明を省略する。
【０１４１】
［分散型加工制御システム］
図１９は、相互やり取りを用いた分散型の加工制御システムを示すブロック図である。
【０１４２】
本実施形態の加工制御システム６００は、ウェハの表面にプラズマを利用したエッチング処理を行う第１のエッチング装置（加工装置）６１と、上記エッチング処理によるウェハの形状進展を予測する情報処理装置６０とを備える。
【０１４３】
第１のエッチング装置６１は、加工チャンバ６１１と、加工チャンバ６１１を制御するコントローラ６１２と、加工チャンバ６１１のプラズマ状態を測定するモニタリング装置６１３とを有する。第１のＣＣＰエッチング装置で構成されるが、これに限られず、ＩＣＰエッチング装置、ＥＣＲエッチング装置等で構成されてもよい。
【０１４４】
モニタリング装置６１３は、ＯＥＳ、ＥＥＳ、ＱＭＳ、ＩＲＬＡＳ、イオンスペクトルアナライザ等の少なくともいずれか１つで構成される。第１のエッチング装置６１は、加工チャンバ５１１における加工条件（例えば、ＧＤＳデータ、膜厚データ、プロセスレシピ、基準指標（加工変換差、ダメージ等の目標スペック））と、モニタリング装置５１３の測定値等を、情報処理装置６０へ送信可能に構成される。
【０１４５】
情報処理装置６０は、演算部（簡易予測システム）６０１と、補正システム６０２と、入力部６０３とを有する。
【０１４６】
入力部６０３は、第１のエッチング装置６１から、所定のマスク厚および開口率を有するマスクで被覆されたウェハの表面に、上記エッチング処理を行う際の加工条件を取得するように構成される。
【０１４７】
演算部６０１は、第１の実施形態において説明したシミュレーション方法を実行するシミュレータとして構成される。
【０１４８】
演算部６０１は、以下の計算処理を実行する。
【０１４９】
（ａ３）上記加工条件に基づいて、上記ウェハの表面に入射する反応生成物のフラックス量（Γ）を算出する。
（ｂ３）上記マスク厚および開口率（ＲG、ＲS）を含むマスク情報と上記フラックス量とに基づいて、上記ウェハのエッチレート（ＥＲ）を算出する。
（ｃ３）上記加工条件と上記エッチレートとに基づいて、上記反応生成物の解離率（Ｄ）を算出する。
（ｄ３）上記マスク情報と上記エッチレートとに基づいて、上記ウェハの表面に設定された所定の評価点における、当該評価点からプラズマ空間を見通すことができる視野領域に相当する立体角（ΩL）を算出する。
（ｅ３）上記エッチレートと、上記解離率と、上記立体角と、上記開口率とに基づいて、上記ウェハの表面形状を評価するための制御指標（（１−Ｄ）×ＥＲ×（ＲG＋ＲS）ΩL）を算出する。
算出された制御指標は、第１のエッチング装置６１へ出力される。
【０１５０】
演算部６０１は、入力部６０３を介して取得した第１のエッチング装置６１のモニタリングデータ、シミュレーションデータベース、簡易関数等によって、各要素値を計算して制御指標を導出するように構成される。
【０１５１】
補正システム６０２は、演算部６０１において算出された第１のエッチング装置６１における制御指標の変動を評価する。例えば、補正システム６０２は、算出された制御指標と基準指標との差が所定値（例えば基準指標の１０％）以上である場合、当該制御指標が所定値以下となるようなプロセス補正情報を第１のエッチング装置６１へ送信するように構成される。
【０１５２】
コントローラ６１２は、情報処理装置６０から出力された制御指標及びプロセス補正情報に基づいて、プロセスレシピを補正することで、加工チャンバ６１１において加工されるウェハの加工変換差あるいはダメージを目標スペックに維持する。
【０１５３】
加工制御システム６００は、さらに、第２〜第６のエッチング装置（加工装置）６２〜６６を備える。これらのエッチング装置６２〜６６は、第１のエッチング装置６１と同様の構成を有する。各エッチング装置６１〜６６は、ネットワーク（有線または無線）６７を介して情報処理装置６０および他のエッチング装置と通信可能に接続されるとともに、各エッチング装置６１〜６６間で情報処理装置６０による演算結果（制御指標）を受信可能に構成される。
【０１５４】
本実施形態において第２〜第６のエッチング装置６２〜６６は、情報処理装置６０で算出された各エッチング装置の制御指標を相互にやり取りして、基準指標からバラツキの少ない最適レシピに修正する。当該制御指標の各構成要素は、装置に依存しないユニバーサルな指標であるため、複数の装置で相互に参照することができる。
【０１５５】
（制御例）
以下のプロセス条件を用いたＳｉＯ2膜の加工制御例を説明する。図２０にその制御手順を示す。
【０１５６】
［プロセス条件］
バイアス周波数：上部電極／下部電極＝６０／１３．５６ＭＨｚ
ガス種と流量：Ｃ4Ｆ8／Ａｒ／Ｏ2＝１１／４００／８ｓｃｃｍ
圧力：３０ｍＴｏｒｒ（３．９９Ｐａ）
ウェハ温度：６０℃
Ｖｐｐ：１４００Ｖ
加工時間：２００秒
【０１５７】
各エッチング装置６１〜６６のＯＥＳとＥＥＳのモニタリングデータが、加工中に、情報処理装置６０へ例えば０．５秒ごとに送られ、演算部６０１において各エッチング装置に対応した制御指標（（１−Ｄ）×ＥＲ×（ＲG＋ＲS）ΩL）が計算される。
【０１５８】
この際、ＣＦ2のＯＥＳ発光データ（波長２５０ｎｍ）、プラズマ状態、ＥＥＳの関数としてデータベース（ないしは関数）から、解離率（Ｄ）とフラックス量（Γ）が求まる。また、ＧＤＳデータからマスクのウェハ開口率（ＲG＝0.2）とセミローカル開口率（ＲS＝0.2）が求まる。そして、これらの情報とプロセスレシピと膜厚情報を入力値として、データベース（ないしは関数）からエッチレート（ＥＲ）と立体角（ΩL）が求められる。
【０１５９】
演算部６０１は、得られた制御指標の変動を判断し、変動が基準指標よりも例えば１０％以上変動した場合には、プロセス条件（バイアス、ガス流量、ガス圧力、ウェハ温度）を５０％の範囲内で振り、基準指標との誤差内に補正する。補正システム６０２から各エッチング装置６１〜６６にプロセス補正情報が送られ、装置毎にコントローラ６１２によってプロセスレシピを補正する。
【０１６０】
以上のサイクルを加工中、２秒ごとに行い、加工変換差とダメージ両方をスペック内におさめる。制御は、ウェハ面内であってもよいし、ウェハの任意の場所（例えば、中央部(Center)と周縁部（Edge））であってもよい。
【０１６１】
制御指標データは逐次、エッチング装置６１〜６６毎に記録される。制御指標データは、エッチング終了後（ないしは前）にネットワーク６７を介して各エッチング装置６１〜６６間でやり取りされ、各エッチング装置６１〜６６において基準指標からバラツキの少ない最適レシピに修正される。
【０１６２】
なお、プロセスの補正領域が装置特性外に外れた場合、例えば、ガス流量がMass Flowの上限より大きくなる場合には、ＦＤＣ／ＥＥＳ（Fault Detection and Classification／Equipment Engineering System）によって異常のフラグを立てて、装置を停止させる。この場合には、人間によるチャンバ内のメンテナンスとなる。
【０１６３】
＜第４の実施形態＞
次に、本技術の第４の実施形態について説明する。なお、上述の第１の実施形態と説明が重複する部分については、適宜説明を省略する。
【０１６４】
［プロセス設計方法］
本実施形態では、第１の実施形態で説明したシミュレーション方法を利用したプロセス設計方法について説明する。
【０１６５】
本実施形態に係るプロセス設計方法は、以下の手順で実行される。なお、計算処理は、情報処理装置（コンピュータ）あるいはクラウドサーバで実行される。
【０１６６】
（ａ４）所定のマスク厚および開口率を有するマスクで被覆されたウェハの表面に、プラズマを利用したエッチング処理を行う際の加工条件を取得する。
（ｂ４）上記加工条件に基づいて、上記ウェハの表面に入射する反応生成物のフラックス量を算出する。
（ｃ４）上記マスク厚および開口率を含むマスク情報と上記フラックス量とに基づいて、上記ウェハのエッチレートを算出する。
（ｄ４）上記加工条件と上記エッチレートとに基づいて、上記反応生成物の解離率を算出する。
（ｅ４）上記マスク情報と上記エッチレートとに基づいて、上記ウェハの表面に設定された所定の評価点における、当該評価点からプラズマ空間を見通すことができる視野領域に相当する立体角を算出する。
（ｆ４）上記エッチレートと、上記解離率と、上記立体角と、上記開口率とに基づいて、上記ウェハの表面形状を評価するための制御指標を算出する。
（ｈ）上記制御指標が所定範囲におさまるように、上記加工条件を変更する。
【０１６７】
工程（ａ４）〜（ｆ４）は、第１の実施形態において説明した工程（ａ１）〜（ｆ１）と共通であるため、ここでは説明を省略する。
【０１６８】
上述のように加工変換差（ΔＣＤ）およびダメージ（ｄR）は、制御指標（（１−Ｄ）×ＥＲ×（ＲG＋ＲS）ΩL）に依存し、当該制御指標が変動すると、加工変換差およびダメージも変化する。したがって制御指標の変動をスペック内に抑えられれば、加工変換差やダメージのバラツキの少ない半導体デバイスを安定に製造できるようになる。
【０１６９】
そこで本実施形態では、算出された制御指標（（１−Ｄ）×ＥＲ×（ＲG＋ＲS）ΩL）が所定範囲におさまるように加工条件（プロセスレシピ、エッチング条件）を変更する（工程（ｈ））。図２１を参照して、プロセス設計方法の一例を説明する。
【０１７０】
本例では、下記プロセス条件を基本条件とするＳｉゲート加工において、制御指標の変動をスペック内に抑えられるようにプロセスレシピを複数のステップに分ける設計方法を説明する。Ｓｉゲートの初期膜厚は、上層側より、レジストマスク３００ｎｍ／ポリシリコン膜１５０ｎｍ／ＳｉＯ2膜２ｎｍである。設計フローを図２１に示す。
【０１７１】
［プロセス条件］
バイアス周波数：上部電極／下部電極＝６０／１３．５６ＭＨｚ
ガス種と流量：ＨＢｒ／Ｏ2＝４５０／１ｓｃｃｍ
圧力：３０ｍＴｏｒｒ（３．９９Ｐａ）
ウェハ温度：６０℃
Ｖｐｐ：３３０Ｖ
【０１７２】
本例では、最も簡単な例として２ステップ法を説明する。まず、各ステップの時間配分を設定する（ステップＳ３０１）。本例では、ステップ１を８０秒、ステップ２を４０秒とする。そして、上記基本条件をプロセス条件とするステップ１およびステップ２でのエッチング加工を順に実行する（ステップＳ３０２，Ｓ３０３）。
【０１７３】
ステップ２での加工を継続することでパターンの深さが増加し、その立体角がしだいに減少することでパターン側壁に入射する反応生成物（ＳｉＢｒ）の量が少なくなる。その結果、パターンのサイドエッチングが強まるため、時間の進行とともに加工変換差が徐々に増加することになる。
【０１７４】
そこで、演算エンジン４２（図１６）により第１の実施形態で説明したシミュレーション方法を実施し、制御指標が所定範囲におさまるガス流量条件を計算する（ステップＳ３０４，Ｓ３０５）。所定範囲としては、例えば、基準指標との差が当該基準指標の１０％未満とされる。その結果、ＨＢｒ／Ｏ2のガス流量が１５０／３ｓｃｃｍと求められ、ステップ２のガス流量をステップ１に対してＨＢｒは減量し、Ｏ2は増量する（ステップＳ３０６）。このように、パターンの加工表面に堆積する保護膜（ＳｉＢｒxＯy膜）の生成を促進し、加工するにしたがって減少していく立体角（ΩL）の影響を実効的に一定とする。
【０１７５】
そして、制御指標が所定範囲におさまるまでステップＳ３０３〜Ｓ３０６の処理を繰り返し実行することで、ゲートのサイドエッチ形状を低減させて加工変換差を保ち、かつ、ダメージも一定に保つことができる最適なガス流量条件が決定されることになる。
【０１７６】
制御指標のスペックによっては、さらに多くのステップ数（時間）にプロセス条件が設定されてもよい。また変更すべきプロセス条件はガス流量に限られず、例えば、バイアス電圧（Ｖｐｐ）でもよい。この場合、立体角は減少するものの、ダメージが一定となるようなプロセス設計を構築することができる。バイアス電圧の制御例としては、基本条件である３３０Ｖから１０Ｖずつ低下させる。上記（４）式においてＥiはＶｐｐに相当するため、ダメージ値を考慮したプロセス設計が可能となる。
【０１７７】
＜第５の実施形態＞
次に、本技術の第５の実施形態について説明する。なお、上述の第１の実施形態と説明が重複する部分については、適宜説明を省略する。
【０１７８】
［マスク設計方法］
本実施形態では、第１の実施形態で説明したシミュレーション方法を利用したマスク設計方法について説明する。
【０１７９】
本実施形態に係るマスク設計方法は、以下の手順で実行される。なお、計算処理は、情報処理装置（コンピュータ）あるいはクラウドサーバで実行される。
【０１８０】
（ａ５）所定のマスク厚および開口率を有するマスクで被覆されたウェハの表面に、プラズマを利用したエッチング処理を行う際の加工条件を取得する。
（ｂ５）上記加工条件に基づいて、上記ウェハの表面に入射する反応生成物のフラックス量を算出する。
（ｃ５）上記マスク厚および開口率を含むマスク情報と上記フラックス量とに基づいて、上記ウェハのエッチレートを算出する。
（ｄ５）上記加工条件と上記エッチレートとに基づいて、上記反応生成物の解離率を算出する。
（ｅ５）上記マスク情報と上記エッチレートとに基づいて、上記ウェハの表面に設定された所定の評価点における、当該評価点からプラズマ空間を見通すことができる視野領域に相当する立体角を算出する。
（ｆ５）上記エッチレートと、上記解離率と、上記立体角と、上記開口率とに基づいて、上記ウェハの表面形状を評価するための制御指標を算出する。
（ｉ）上記制御指標が所定範囲におさまるように、上記マスクの設計を変更する。
【０１８１】
工程（ａ５）〜（ｆ５）は、第１の実施形態において説明した工程（ａ１）〜（ｆ１）と共通であるため、ここでは説明を省略する。
【０１８２】
（設計例１）
例えば、テーパ角が９０°の通常のレジストマスクを用いてエッチングを行う場合、エッチングが進むにつれて立体角（ΩL）が小さくなるため、制御指標（（１−Ｄ）×ＥＲ×（ＲG＋ＲS）ΩL）が変動してしまう。
【０１８３】
そこで、本実施形態では、初期条件のマスクの設計を変更することで（工程（ｉ））、制御指標の基準値（基準指標）からのズレがスペック内（例えば１０％以内）になるように、工程（ａ５）〜（ｆ５）で示したシミュレーションを実施する。その設計例を図２２に示す。本例では、マスク開口部のテーパ角を変更する。設計例としては、初期条件のマスク開口部のテーパ角を９０°から例えば０．２°ずつ徐々に小さくしていく。同時に、マスク厚を変更してもよく、例えばマスク厚を初期条件から２０ｎｍずつ小さくしていく。
【０１８４】
（設計例２）
一方、ダメージ低下よりも形状の垂直化（加工変換差）を優先する場合、マスクの設計変更例として、マスクの開口率を変更してもよい。この場合も制御指標の変動をスペック内（例えば１０％以内）になるように上記シミュレーションを実施する。その設計例を図２３に示す。本例では、ターゲットパターンの周辺にダミーパターン（典型的にはレジストパターン）を配置し、セミローカル開口率（ＲS）を変更する。具体的には、セミローカル開口率が初期条件よりも５％小さくなるようにダミーパターンが配置される。
【０１８５】
図２４は、ダミーパターンの配置例を示す模式図である。ウェハＷ上の任意の１つのチップＷｃに設けられた複数のパターンＰ１〜Ｐ３うち、例えばパターンＰ２をターゲットにしたときの形状進展を予測する場合を想定する。パターンＰ２への入射ラジカル量を設計の過程で、パターンＰ２への入射ラジカル量が最適となるようにダミーパターンの形状、大きさ、配置等が変更される。
【０１８６】
ダミーパターンＤＰを配置してセミローカル開口率を小さくすることで、レジストマスクからの反応生成物がパターンＰ２へ入射する量が増加し、これにより加工変換差を小さくすることができる。ダミーパターンは、例えば、チップレベル開口率が５％小さくなるように配置される。ターゲットパターンとダミーパターンとの距離は、特に限定されず、好適には、プロセスの圧力条件等にもよるが、反応生成物の平均自由行程の数倍程度以内に設定される。
【０１８７】
本実施形態に係る設計方法は、上述の例に限られず、例えば、ターゲットパターンのレイアウトや形状、あるいは、ターゲットパターンの周囲に形成されるの他のパターンのレイアウトの決定にも適用可能である。
【０１８８】
以上、本技術の実施形態について説明したが、本技術は上述の実施形態にのみ限定されるものではなく、本技術の要旨を逸脱しない範囲内において種々変更を加え得ることは勿論である。
【０１８９】
例えば以上の実施形態では、被加工体としてシリコン基板を例に挙げて説明したが、これに限られず、Ｇａ−Ａｓ等の他の半導体基板であってもよいし、金属、プラスチック等の他の材料で構成された被加工体にも本技術は適用可能である。さらに被加工膜は、ＳｉＯ２膜以外の他の絶縁膜であってもよいし、導電膜その他の機能膜であってもよい。
【０１９０】
また以上の第２および第３の実施形態では、複数のエッチング装置を備えた加工制御システムを例に挙げて説明したが、勿論、単独のエッチング装置によっても同様の加工制御システムを実現することができる。
【０１９１】
さらに第２および第３の実施形態において、加工変換差とダメージの優先度に応じて、制御指標の制御方法を調整してもよい。例えば、第２の実施形態におけるＳｉゲート加工のプロセス条件の場合、形状シミュレーションによって予測されるポリシリコン膜の残膜が１０ｎｍまでは形状優先の制御指標でプロセス条件を補正し、それ以降は、下地のＳｉ基板への低ダメージ化を狙ってダメージ優先の制御指標でプロセス条件を補正する。これにより加工精度と低ダメージ化の両立を図ることができる。
【０１９２】
なお、本技術は以下のような構成もとることができる。
（１）所定のマスク厚および開口率を有するマスクで被覆されたウェハの表面に、プラズマを利用したエッチング処理を行う際の加工条件を取得し、
前記加工条件に基づいて、前記ウェハの表面に入射する反応生成物のフラックス量を算出し、
前記マスク厚および開口率を含むマスク情報と前記フラックス量とに基づいて、前記ウェハのエッチレートを算出し、
前記加工条件と前記エッチレートとに基づいて、前記反応生成物の解離率を算出し、
前記マスク情報と前記エッチレートとに基づいて、前記ウェハの表面に設定された所定の評価点における、当該評価点からプラズマ空間を見通すことができる視野領域に相当する立体角を算出し、
前記エッチレートと、前記解離率と、前記立体角と、前記開口率とに基づいて、前記ウェハの表面形状を評価するための制御指標を算出する
シミュレーション方法。
（２）上記（１）に記載のシミュレーション方法であって、
前記反応生成物のフラックス量を算出する工程は、前記加工条件と、算出された前記反応生成物の解離率とに基づいて前記反応生成物のフラックス量を算出する
シミュレーション方法。
（３）上記（１）または（２）に記載のシミュレーション方法であって、
前記反応生成物のフラックス量を算出する工程は、エッチング保護膜として機能する反応生成物のフラックス量を算出する
シミュレーション方法。
（４）上記（３）に記載のシミュレーション方法であって、さらに、
前記制御指標に基づいて、入射イオンによる前記ウェハのダメージを評価する
シミュレーション方法。
（５）上記（１）〜（４）のいずれか１項に記載のシミュレーション方法であって、
前記開口率として、
前記マスクの面積に対する前記マスクの開口面積の比であるウェハ開口率と、
前記評価点を含み前記ウェハよりも狭いセミローカル領域の面積に対する当該セミローカル領域における前記マスクの開口面積の比であるセミローカル開口率と、を用いる
シミュレーション方法。
（６）上記（５）に記載のシミュレーション方法であって、
前記エッチレートをＥＲ、前記解離率をＤ、前記立体角をΩL、前記ウェハ開口率をＲG、前記セミローカル開口率をＲSとしたとき、前記制御指標は、
（１−Ｄ）×ＥＲ×（ＲG＋ＲS）ΩL
で表される
シミュレーション方法。
【符号の説明】
【０１９３】
１…加工装置
１０…加工部
１１…入力部
１２…演算部
１３…制御指標演算部
５０…サーバ
６０…情報処理装置
５１〜５６，６１〜６６，１０１…エッチング装置
１００…コントローラ
５００，６００…加工制御システム
【図１】
2015103769.tif 000011
【図２】
2015103769.tif 000012
【図３】
2015103769.tif 000013
【図４】
2015103769.tif 000014
【図５】
2015103769.tif 000015
【図６】
2015103769.tif 000016
【図７】
2015103769.tif 000017
【図８】
2015103769.tif 000018
【図９】
2015103769.tif 000019
【図１０】
2015103769.tif 000020
【図１１】
2015103769.tif 000021
【図１２】
2015103769.tif 000022
【図１４】
2015103769.tif 000023
【図１６】
2015103769.tif 000024
【図１７】
2015103769.tif 000025
【図１８】
2015103769.tif 000026
【図１９】
2015103769.tif 000027
【図２０】
2015103769.tif 000028
【図２１】
2015103769.tif 000029
【図２２】
2015103769.tif 000030
【図２３】
2015103769.tif 000031
【図２４】
2015103769.tif 000032
【図１３】
2015103769.tif 000033
【図１５】
2015103769.tif 000034